(57)【要約】      （修正有）【課題】  レーベル面にレーザー光を使用して可視画像を記録することが可能な画像記録層を有する光ディスク。【解決手段】  第１の基板１０上に、情報記録層２０又は情報記録部、及び第１の反射層３０をこの順に有する第１の積層体と、グルーブが設けられた第２の基板上９０ａに、レーザー光の照射により可視画像が記録される画像記録層８０ａ、及び第２の反射層７０をこの順に有する前記第２の積層体と、を両反射層が対向するように接着層５０を介して貼り合わせてなる光ディスクであって、前記第１の反射層３０及び第２の反射層７０の厚さがいずれも１５〜２００ｎｍの範囲であり、かつ、前記画像記録層が色素を含有する。【選択図】  図１
2006155692.tif 000002
【特許請求の範囲】
【請求項１】
グルーブが設けられた第１の基板上に、少なくとも、情報記録層又は情報記録部、及び第１の反射層をこの順に有する第１の積層体と、グルーブが設けられた第２の基板上に、少なくとも、レーザー光の照射により可視画像が記録される画像記録層、及び第２の反射層をこの順に有する前記第２の積層体と、を両反射層が対向するように接着層を介して貼り合わせてなる光ディスクであって、
前記第１の反射層及び第２の反射層の厚さがいずれも１５〜２００ｎｍの範囲であり、かつ、前記画像記録層が色素を含有すると共に、下記の６つの条件の全てを満たすことを特徴とする光ディスク。
・ランド部の厚さ：１０〜２００ｎｍ
・グルーブ部の厚さ：５０〜３００ｎｍ
・グルーブ部の厚さ＞ランド部の厚さ
・波長６６０ｎｍにおける屈折率：１．７〜２．５
・波長６６０ｎｍにおける消衰係数：０．０３〜０．２０
・分解開始温度：１５０〜３５０℃
【請求項２】
グルーブが設けられた第１の基板上に、少なくとも、情報記録層又は情報記録部、及び第１の反射層をこの順に有する第１の積層体と、平均凹凸高さ（Ｒｃ）が１０ｎｍ以下である第２の基板上に、少なくとも、レーザー光の照射により可視画像が記録される画像記録層、及び第２の反射層をこの順に有する前記第２の積層体と、を両反射層が対向するように接着層を介して貼り合わせてなる光ディスクであって、
前記第１の反射層及び第２の反射層の厚さがいずれも１５〜２００ｎｍの範囲であり、かつ、前記画像記録層が色素を含有すると共に、下記の４つの条件の全てを満たすことを特徴とする光ディスク。
・厚さ：３０〜３００ｎｍであり、かつ、画像記録エリア内における厚さが平均値±３０％以内
・波長６６０ｎｍにおける屈折率：１．７〜２．５
・波長６６０ｎｍにおける消衰係数：０．０３〜０．２０
・分解開始温度：１５０〜３５０℃
【発明の詳細な説明】
【技術分野】
【０００１】
本発明は、レーベル面（記録面とは反対側の面）に可視画像を記録することができる光ディスクに関する。
【背景技術】
【０００２】
従来から、レーザー光により一回限りの情報の記録が可能な光ディスク（光ディスク）が知られている。この光ディスクは、追記型ＣＤ（所謂ＣＤ−Ｒ）とも称され、その代表的な構造は、透明な円盤状基板上に有機色素からなる記録層、金等の金属からなる光反射層、更に樹脂製の保護層がこの順に積層状態で設けられている。そしてこのＣＤ−Ｒへの情報の記録は、近赤外域のレーザー光（通常は７８０ｎｍ付近の波長のレーザー光）をＣＤ−Ｒに照射することにより行われ、記録層の照射部分がその光を吸収して局所的に温度上昇し、物理的或いは化学的変化（例えば、ピットの生成）が生じてその光学的特性を変えることにより、情報が記録される。一方、情報の読み取り（再生）もまた記録用のレーザー光と同じ波長のレーザー光を照射することにより行われ、記録層の光学的特性が変化した部位（記録部分）と変化しない部位（未記録部分）との反射率の違いを検出することにより情報が再生される。
【０００３】
近年、記録密度のより高い光ディスクが求められている。このような要望に対して、追記型デジタル・ヴァサタイル・ディスク（所謂ＤＶＤ−Ｒ）と称される光ディスクが提案されている。このＤＶＤ−Ｒは、照射されるレーザー光のトラッキングのための案内溝（プレグルーブ）の間隔（トラックピッチ）がＣＤ−Ｒに比べて半分以下（０．７４〜０．８μｍ）と狭く形成された透明な円盤状基板上に、色素からなる記録層、そして通常は該記録層の上に光反射層、そして更に必要により保護層を設けてなるディスクを二枚、或いは該ディスクと同じ形状の円盤状保護基板とを該記録層を内側にして接着剤で貼り合わせた構造を有している。ＤＶＤ−Ｒへの情報の記録再生は、可視レーザー光（通常は、６３０ｎｍ〜６８０ｎｍの範囲の波長のレーザー光）を照射することにより行われ、ＣＤ−Ｒより高密度の記録が可能であるとされている。
【０００４】
ところで、前記の種々の光ディスクとしては、音楽データ等が記録される記録面とは反対側の面（レーベル面）に、記録面に記録した音楽データの楽曲タイトルや、記録したデータを識別するためのタイトル等の可視情報を印刷したラベルを貼付したものが知られている。このような光ディスクは、プリンター等によって円形のラベルシート上にタイトル等を予め印刷し、当該ラベルシートを光ディスクのレーベル面に貼付することにより作製される。
【０００５】
上述のようにタイトル等の所望の可視画像をレーベル面に記録した光ディスクを作製する場合には、光ディスクドライブとは別にプリンターが必要となる。従って、光ディスクドライブを用いて、ある光ディスクの記録面に記録を行った後、該光ディスクを光ディスクドライブから取り出して、上記のように別に用意したプリンターによって印刷されたラベルシートを貼付するなどといった煩雑な作業を行う必要がある。また、ラベルシートを貼付する方法では、接着剤等の耐久性の問題から使用中に剥離したり、張り合わせの際の芯ズレから光ディスクの回転時のアンバランスが大きくなり、その結果、記録、再生が不可能となることもある。
【０００６】
そこで、前記記録面と反対側の面にレーザーマーカを使用して表面と背景のコントラストを変化させて表示をさせることができる光記録媒体が提案されている（例えば、特許文献１参照。）。このような方法を採用することで、プリンター等を別途用意することなく、光ディスクドライブによって光ディスクのレーベル面に所望の画像記録を行うことができる。しかしながら、この方法では、感度が低く、炭酸ガスレーザーなどの高パワーのガスレーザーを使用せざるを得ず、前述のようなレーザー光により形成された可視画像は、コントラストが低く視認性に劣っていた。
【０００７】
また別の例として、レーベル面側から見える箇所に、該レーベル面側からのレーザ光の照射によって該レーベル面側からの可視光特性が変化する可視光特性変化層を有する光ディスクがが提案されている（例えば、特許文献２参照。）。この光ディスクは、低出力のレーザー照射で、可視画像を形成することができるという利点を有する。
特許文献２に記載の光ディスクの１つに、基板上に、少なくとも、情報記録層、及び反射層がこの順に形成された第１の積層体と、基板上に、少なくとも、可視光特性変化層、及び反射層がこの順に形成された第２の積層体と、を接着層を介して貼り合わせた構成を有するものがある。このような構成の光ディスクは、両面記録のＤＶＤ−Ｒディスクの製造工程を応用することができるため、製造性の観点から有用であると考えられている。
しかしながら、可視光特性変化層における可視画像の形成性やその視認性については改良の余地があり、更なる改良が望まれていた。
【特許文献１】特開平１１−６６６１７号公報
【特許文献２】特開２００２−２０３３２１号公報
【発明の開示】
【発明が解決しようとする課題】
【０００８】
本発明は、以上の従来の問題点に鑑みなされたものであり、以下の目的を達成することを課題とする。即ち、
本発明の目的は、レーベル面にレーザー光を使用して可視画像を記録することが可能な画像記録層を有する光ディスクにおいて、製造性が良好で、かつ、可視画像の形成性やその視認性に優れた光ディスクを提供することにある。
【課題を解決するための手段】
【０００９】
本発明者は鋭意検討の結果、光ディスクの構成に加え、構成要素の物性値を同時に規定することで、上記目的を達成しうることを見出して本発明を完成した。即ち、
本発明の第１の光ディスクは、グルーブが設けられた第１の基板上に、少なくとも、情報記録層又は情報記録部、及び第１の反射層をこの順に有する第１の積層体と、グルーブが設けられた第２の基板上に、少なくとも、レーザー光の照射により可視画像が記録される画像記録層、及び第２の反射層をこの順に有する前記第２の積層体と、を両反射層が対向するように接着層を介して貼り合わせてなる光ディスクであって、
前記第１の反射層及び第２の反射層の厚さがいずれも１５〜２００ｎｍの範囲であり、かつ、前記画像記録層が色素を含有すると共に、下記の６つの条件の全てを満たすことを特徴とする。
・ランド部の厚さ：１０〜２００ｎｍ
・グルーブ部の厚さ：５０〜３００ｎｍ
・グルーブ部の厚さ＞ランド部の厚さ
・波長６６０ｎｍにおける屈折率：１．７〜２．５
・波長６６０ｎｍにおける消衰係数：０．０３〜０．２０
・分解開始温度：１５０〜３５０℃
【００１０】
本発明の第２の光ディスクは、グルーブが設けられた第１の基板上に、少なくとも、情報記録層又は情報記録部、及び第１の反射層をこの順に有する第１の積層体と、平均凹凸高さ（Ｒｃ）が１０ｎｍ以下である第２の基板上に、少なくとも、レーザー光の照射により可視画像が記録される画像記録層、及び第２の反射層をこの順に有する前記第２の積層体と、を両反射層が対向するように接着層を介して貼り合わせてなる光ディスクであって、
前記第１の反射層及び第２の反射層の厚さがいずれも１５〜２００ｎｍの範囲であり、かつ、前記画像記録層が色素を含有すると共に、下記の４つの条件の全てを満たすことを特徴とする。
・厚さ：３０〜３００ｎｍであり、かつ、画像記録エリア内における厚さが平均値±３０％以内
・波長６６０ｎｍにおける屈折率：１．７〜２．５
・波長６６０ｎｍにおける消衰係数：０．０３〜０．２０
・分解開始温度：１５０〜３５０℃
【発明の効果】
【００１１】
本発明によれば、レーベル面にレーザー光を使用して可視画像を記録することが可能な画像記録層を有する光ディスクにおいて、製造性が良好で、かつ、可視画像の形成性やその視認性に優れた光ディスクを提供することができる。
【発明を実施するための最良の形態】
【００１２】
本発明の光ディスクについて説明する。本発明の光ディスクは、下記のように、２つの態様がある。
本発明の第１の光ディスクは、グルーブが設けられた第１の基板上に、少なくとも、情報記録層又は情報記録部、及び第１の反射層をこの順に有する第１の積層体と、グルーブが設けられた第２の基板上に、少なくとも、レーザー光の照射により可視画像が記録される画像記録層、及び第２の反射層をこの順に有する前記第２の積層体と、を両反射層が対向するように接着層を介して貼り合わせてなる光ディスクであって、
前記第１の反射層及び第２の反射層の厚さがいずれも１５〜２００ｎｍの範囲であり、かつ、前記画像記録層が色素を含有すると共に、下記の６つの条件の全てを満たすことを特徴とする。
・ランド部の厚さ：１０〜２００ｎｍ
・グルーブ部の厚さ：５０〜３００ｎｍ
・グルーブ部の厚さ＞ランド部の厚さ
・波長６６０ｎｍにおける屈折率：１．７〜２．５
・波長６６０ｎｍにおける消衰係数：０．０３〜０．２０
・分解開始温度：１５０〜３５０℃
【００１３】
本発明の第２の光ディスクは、グルーブが設けられた第１の基板上に、少なくとも、情報記録層又は情報記録部、及び第１の反射層をこの順に有する第１の積層体と、平均凹凸高さ（Ｒｃ）が１０ｎｍ以下である第２の基板上に、少なくとも、レーザー光の照射により可視画像が記録される画像記録層、及び第２の反射層をこの順に有する前記第２の積層体と、を両反射層が対向するように接着層を介して貼り合わせてなる光ディスクであって、
前記第１の反射層及び第２の反射層の厚さがいずれも１５〜２００ｎｍの範囲であり、かつ、前記画像記録層が色素を含有すると共に、下記の４つの条件の全てを満たすことを特徴とする。
・厚さ：３０〜３００ｎｍであり、かつ、画像記録エリア内における厚さが平均値±３０％以内
・波長６６０ｎｍにおける屈折率：１．７〜２．５
・波長６６０ｎｍにおける消衰係数：０．０３〜０．２０
・分解開始温度：１５０〜３５０℃
【００１４】
これら本発明の２つの光ディスクの構成例を図１を参照して説明する。ここで、図１は、本発明の光ディスクの構成例を示す概略要部断面図である。
図１（ａ）に示されるように、本発明の第１の光ディスク１００ａは、グルーブが設けられた第１の基板１０上に、情報記録層２０、第１の反射層３０、及び第１の保護層４０をこの順に有した第１の積層体と、グルーブが設けられた第２の基板９０ａ上に、画像記録層８０ａ、第２の反射層７０、及び第２の保護層６０をこの順に有する第２の積層体と、両反射層３０及び７０が対向するように接着層５０にて張り合わされた構成を有する。
また、図１（ｂ）に示されるように、本発明の第２の光ディスク１００ｂは、グルーブが設けられた第１の基板１０上に、情報記録層２０、第１の反射層３０、及び第１の保護層４０をこの順に有した第１の積層体と、平均凹凸高さ（Ｒｃ）が１０ｎｍ以下である第２の基板９０ｂ上に、画像記録層８０ｂ、第２の反射層７０、及び第２の保護層６０をこの順に有する第２の積層体と、両反射層３０及び７０が対向するように接着層５０にて張り合わされた構成を有する。
このように、本発明の光ディスクには、第２の基板９０ａにグルーブが設けられている態様と、第２の基板９０ｂの平均凹凸高さ（Ｒｃ）が１０ｎｍ以下である、つまり、グルーブが形成されていない態様と、がある。
以下、本発明の光ディスク１００ａ及び１００ｂを構成する各要素について説明する。
なお、下記に示す各層は１層で構成されても複数層で構成されてもよい。
【００１５】
本発明の光ディスクは、レーザ光により情報の記録及び再生が可能な記録層を有する追記型、書換え可能型や、レーザ光により再生可能な情報が記録された情報記録部（記録ピット）を有する再生専用（読出し専用）型等のいずれでもよい。
また、情報の記録形式としては、相変化型、色素型、追記型等、特に制限されない。
【００１６】
［第１の基板］
第１の基板１０は、従来の光ディスクの基板として用いられている各種の材料から任意に選択することができる。
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステルなどを挙げることができ、所望によりそれらを併用してもよい。
なお、これらの材料はフィルム状として又は剛性のある基板として使うことができる。上記材料の中では、耐湿性、寸法安定性及び価格などの点からポリカーボネートが好ましい。
【００１７】
第１の基板１０の厚さは、０．１〜１．２ｍｍとすることが好ましく、０．５５〜０．６５ｍｍとすることがより好ましい。
【００１８】
また、第１の基板１０には、情報の記録に用いられるトラッキング用のグルーブが形成されている。
第１の基板１０に形成されるグルーブのトラックピッチは、３００〜１６００ｎｍの範囲とすること好ましく、３２０〜７５０ｎｍとすることがより好ましく、４００〜７４０ｎｍとすることが更に好ましい。
また、グルーブの深さ（溝深さ）は、ＤＶＤ−Ｒ又はＤＶＤ＋Ｒの場合、８０〜２００ｎｍの範囲とすることが好ましく、１００〜１８０ｎｍの範囲とすることがより好ましく、１１０〜１６０ｎｍの範囲とすることが更に好ましい。
更に、グルーブの半値幅は、ＤＶＤ−Ｒ又はＤＶＤ＋Ｒの場合、２００〜４００ｎｍの範囲とすることが好ましく、２３０〜３８０ｎｍの範囲とすることがより好ましく、２５０〜３５０ｎｍの範囲とすることが更に好ましい。
【００１９】
第１の基板１０における情報記録層が設けられる側の表面には、平面性の改善、接着力の向上、及び情報記録層や画像記録層の変質防止の目的で、下塗層が設けられてもよい。
下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤などの表面改質剤などを挙げることができる。下塗層は、上記物質を適当な溶剤に溶解又は分散して塗布液を調製した後、この塗布液をスピンコート、ディップコート、エクストルージョンコートなどの塗布法により基板表面に塗布することにより形成することができる。
下塗層の層厚は一般に０．００５〜２０μｍの範囲にあり、好ましくは０．０１〜１０μｍの範囲である。
【００２０】
［情報記録層］
情報記録層２０は、デジタル情報などの符号情報（コード化情報）が記録される層であり、色素型（追記型）、相変化型等が挙げられ、特に制限はないが、色素型であることが好ましい。
【００２１】
色素型の情報記録層２０に含有される色素の具体例としては、シアニン色素、オキソノール色素、金属錯体系色素、アゾ色素、フタロシアニン色素等が挙げられる。
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素が好適に用いられる。
更に、トリアゾール化合物、トリアジン化合物、シアニン化合物、メロシアニン化合物、アミノブタジエン化合物、フタロシアニン化合物、桂皮酸化合物、ビオロゲン化合物、アゾ化合物、オキソノールベンゾオキサゾール化合物、ベンゾトリアゾール化合物等の有機化合物も好適に用いられる。これらの化合物の中では、シアニン化合物、アミノブタジエン化合物、ベンゾトリアゾール化合物、フタロシアニン化合物が特に好ましい。
【００２２】
情報記録層２０の形成は、蒸着、スパッタリング、ＣＶＤ、又は溶剤塗布等の方法によって行うことができるが、溶剤塗布が好ましい。
溶剤塗布を用いた場合、情報記録層２０は、色素等の記録物質を、クエンチャー、結合剤などと共に溶剤に溶解して塗布液を調製し、次いで、この塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００２３】
塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
上記溶剤は使用する色素の溶解性を考慮して単独で、或いは二種以上を組み合わせて使用することができる。塗布液中には更に酸化防止剤、ＵＶ吸収剤、可塑剤、潤滑剤など各種の添加剤を目的に応じて添加してもよい。
【００２４】
結合剤を使用する場合、その例としては、ゼラチン、セルロース誘導体、デキストラン、ロジン、ゴムなどの天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。
【００２５】
情報記録層２０の材料として結合剤を併用する場合、結合剤の使用量は、一般に色素の質量の０．０１倍量〜５０倍量の範囲にあり、好ましくは０．１倍量〜５倍量の範囲にある。
【００２６】
前記溶剤塗布の塗布方法としては、スプレー法、スピンコート法、ディップ法、ロールコート法、ブレードコート法、ドクターロール法、スクリーン印刷法などを挙げることができる。
情報記録層２０の層厚は、一般に１０〜５００ｎｍの範囲にあり、好ましくは１５〜３００ｎｍの範囲にあり、より好ましくは２０〜１５０ｎｍの範囲にある。
なお、情報記録層２０は単層で構成されていても、重層で構成されていてもよい。
【００２７】
情報記録層２０には、その耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
【００２８】
前記一重項酸素クエンチャーなどの褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【００２９】
相変化型の情報記録層２０を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。中でも、多数回の書き換えが可能であることから、Ｇｅ−Ｓｂ−Ｔｅ合金、Ａｇ−Ｉｎ−Ｓｂ−Ｔｅ合金が好ましい。
相変化型の情報記録層２０の層厚としては、１０〜５０ｎｍとすることが好ましく、１５〜３０ｎｍとすることがより好ましい。
このような相変化型の情報記録層２０は、スパッタ法、真空蒸着法などの気相薄膜堆積法等によって形成することができる。
【００３０】
［反射層］
第１の反射層３０は、情報の再生時における反射率の向上の目的で、また、第２の反射層７０は可視画像の視認性の向上の目的で、設けられている。
このような第１の反射層３０及び第２の反射層７０の材料である光反射性物質はレーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属、ステンレス鋼、半導体材料を挙げることができる。これらの物質は単独で用いてもよいし、或いは二種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。より好ましくは、Ａｕ、Ａｇ、Ａｌ或いはこれらの合金であり、更に好ましくは、Ａｇ、Ａｌ或いはそれらの合金であり、最も好ましくは、Ａｇ合金（Ａｇ−Ｎｄ−Ｃｕ及びＡｇ−Ｐｄ−Ｃｕ）である。
第１の反射層３０及び第２の反射層７０は、例えば、上記光反射性物質を蒸着、スパッタリング又はイオンプレーティングすることにより基板上に形成することができる。
【００３１】
第１の反射層３０及び第２の反射層７０の層さは、いずれも、１５〜２００ｎｍの範囲であることを必須とし、２０〜１５０ｎｍの範囲であることが好ましく、８０〜１３０ｎｍの範囲であることがより好ましく、
第１の反射層３０の層さが薄く、特に１０ｎｍ未満の場合には、正常な情報の記録再生が行えない問題が生じ、また、２００ｎｍを超える場合には、コスト上の問題が生じる。
また、第２の反射層７０の層さが１５ｎｍ未満の場合には、十分な視認性が得られない問題が生じ、また、２００ｎｍを超える場合には、コスト上の問題が生じる。
【００３２】
［保護層］
第１の保護層４０及び第２の保護層６０は、第１の反射層３０及び第２の反射層７０を物理的及び化学的に保護する目的で設けられる任意の層である。特に、第１の積層体と第２の積層体とを接着する際に遅行性接着剤を用いる場合には、遅効性接着剤の塗布にスクリーン印刷を用いることが多く、塗膜中に気泡が入り、情報の記録／再生に影響を与えることがあることから、第１の保護層４０及び第２の保護層６０が設けられることが好ましい。
【００３３】
第１の保護層４０及び第２の保護層６０に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
第１の保護層４０及び第２の保護層６０は、例えば、プラスチックの押出加工で得られたフィルムを、接着剤を介して、第１の反射層３０及び第２の反射層７０上にラミネートすることにより形成することができる。
また、真空蒸着、スパッタリング、塗布等の方法により設けられてもよい。
【００３４】
また、熱可塑性樹脂、熱硬化性樹脂を用いる場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、更に、帯電防止剤、酸化防止剤、ＵＶ吸収剤等の各種添加剤を目的に応じて添加してもよい。
第１の保護層４０及び第２の保護層６０の層さは、いずれも、一般には０．１μｍ〜１ｍｍの範囲にある。
【００３５】
［接着層］
接着層５０は、図１における第１の積層体２０と第２の積層体２８とを接着するための層である。
接着層を構成する材料としては、前述の第１の保護層４０及び第２の保護層６０の形成に用いられるＵＶ硬化性樹脂を用いてもよいし、合成接着剤を用いもよい。合成接着剤としては、カチオン硬化型エポキシ樹脂のような遅効型接着剤や紫外線硬化型アクリレート樹脂のようなスピン硬化型接着剤を挙げることができる。
中でも、遅効型接着剤を用いることが好ましい。これは、第１の積層体及び第２の積層体の少なくとも一方の貼り合わせ面に、予め遅効型接着剤の塗膜を形成し、その塗膜に紫外線を照射してから貼り合わせることができるためである。これにより、高精度で貼り合わせることが可能となる。遅行性接着剤としては、上記のカチオン硬化型エポキシ樹脂等が挙げられ、具体的には、ソニーケミカル製のＳＫ７０００等を使用することができる。
これらの接着剤は、ロールコート、スピンコート、スクリーン印刷等の方法により、少なくとも一方の貼り合わせ面に塗布される。そして、この接着剤が硬化することで接着層５０が形成される。
【００３６】
［第２の基板］
第２の基板９０ａ及び９０ｂとしては、第１の基板１０の材料と同じものを用いることができる。
第２の基板９０ａ及び９０ｂの厚さは、いずれも、０．１〜１．２ｍｍとすることが好ましく、０．５５〜０．６５ｍｍとすることがより好ましい。
【００３７】
本発明の第１の光ディスクにおいて、第２の基板９０ａには、図１（ａ）に示されるように、画像の記録に用いられるトラッキング用のグルーブが形成されている。
第２の基板９０ａに形成されるグルーブのトラックピッチは、０．３〜２００μｍの範囲とすること好ましく、０．６〜１００μｍの範囲とすることがより好ましく、１．５〜５０μｍとすることが更に好ましい。
また、グルーブの深さ（溝深さ）は、５０〜２００ｎｍの範囲とすることが好ましく、８０〜１５０ｎｍの範囲とすることがより好ましく、１００〜１３０ｎｍの範囲とすることが更に好ましい。
更に、グルーブの溝幅は、１００〜６００ｎｍの範囲とすることが好ましく、２００〜５００ｎｍの範囲とすることがより好ましく、２５０〜５５０ｎｍの範囲とすることが更に好ましい。
【００３８】
一方、本発明の第２の光ディスクにおいて、第２の基板９０ｂは、平均凹凸高さ（Ｒｃ）が１０ｎｍ以下であることを要する。ここで、平均凹凸高さ（Ｒｃ）とは、下記式により示される。即ち、山頂、谷底の平均線からの偏差をＹｐ及びＹｖとした場合、その全てのＹｐの平均と全てのＹｖの平均との和が平均凹凸高さ（Ｒｃ）となる。
【００３９】
【数１】
2006155692.tif 000003
【００４０】
第２の基板９０ｂの平均凹凸高さ（Ｒｃ）が１０ｎｍ以下であることは、第２の基板９０ｂの表面は平滑であり、つまり、第２の基板９０ｂには、上記第２の基板９０ａのようなグルーブが形成されていないことを示している。
なお、本発明において、平均凹凸高さ（Ｒｃ）はＩＳＯ４２８７／１に規定されている方法で測定することができる。
【００４１】
このような第２の基板９０ａ及び９０ｂにおいても、画像記録層が設けられる側の表面には、第１の基板１０と同様に、既述の下塗層が設けられてもよい。
【００４２】
［画像記録層］
画像記録層８０ａ及び８０ｂには、レーザー光により、文字、図形、絵柄など、ユーザーが所望する可視画像（可視情報）が記録される。可視画像としては、例えば、ディスクのタイトル、内容情報、内容のサムネール、関連した絵柄、デザイン的な絵柄、著作権情報、記録日時、記録方法、記録フォーマット、バーコード等が挙げられる。
【００４３】
ここで、画像記録層８０ａ及び８０ｂに記録される可視画像とは、視覚的に認識可能な画像を意味し、文字（列）、絵柄、図形などあらゆる視認可能な情報を含む。また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００４４】
本発明において、画像記録層８０ａ及び８０ｂは、色素を含有する層であり、所望の可視画像をより容易に形成し、形成された可視画像が視認性に優れるように、本発明の２つの光ディスクの形態に合わせて、満たす条件が以下のように異なる。
【００４５】
本発明の第１の光ディスクの場合は、上述のように、第２の基板９０ａに画像の記録に用いられるトラッキング用のグルーブが設けられている。この第２の基板９０ａの形態に合わせて、画像記録層８０ａは、以下の６つの条件を全て満たすことを必須とする。
・ランド部の厚さ：１０〜２００ｎｍ
・グルーブ部の厚さ：５０〜３００ｎｍ
・グルーブ部の厚さ＞ランド部の厚さ
・波長６６０ｎｍにおける屈折率：１．７〜２．５
・波長６６０ｎｍにおける消衰係数：０．０３〜０．２０
・分解開始温度：１５０〜３５０℃
【００４６】
また、本発明の第２の光ディスクの場合は、上述のように、第２の基板９０ｂは平滑でグルーブが設けられていない。この第２の基板９０ｂの形態に合わせて、画像記録層８０ｂは、以下の４つの条件を全て満たすことを必須とする。
・厚さ：３０〜３００ｎｍであり、かつ、画像記録エリア内における厚さが平均値±３０％以内
・波長６６０ｎｍにおける屈折率：１．７〜２．５
・波長６６０ｎｍにおける消衰係数：０．０３〜０．２０
・分解開始温度：１５０〜３５０℃
これらの各条件について詳細に説明する。
【００４７】
画像記録層８０ａとしては、ランド部の厚さが１０〜２００ｎｍ、かつ、グルーブ部の厚さが５０〜３００ｎｍであり、更に、グルーブ部の厚さ＞ランド部の厚さの関係を満たすことが必要である。
また、ランド部の厚さが１２〜１００ｎｍの範囲であり、かつ、グルーブ部の厚さが７０〜２００ｎｍの範囲であり、更に、（グルーブ部の厚さ）−（ランド部の厚さ）＞２０の関係を満たすことが好ましく、ランド部の厚さが１５〜５０ｎｍの範囲であり、かつ、グルーブ部の厚さが１００〜１７０ｎｍの範囲であり、更に、（グルーブ部の厚さ）−（ランド部の厚さ）＞５０の関係を満たすことがより好ましい。
画像記録層８０ａの厚さが、ランド部で１０ｎｍ未満、グルーブ部で５０μｍ未満の場合には、十分な視認性が得られない問題が生じ、また、ランド部で２００ｎｍを超える、グルーブ部で３００ｎｍを超える場合には、十分な視認性及び感度が得られない問題が生じる。
更に、グルーブ部の厚さ＜ランド部の厚さとなると、通常のスピンコート等の方法では成膜が困難となる問題を生じる。
【００４８】
一方、画像記録層８０ｂの厚さとしては、３０〜３００ｎｍの範囲であり、かつ、画像記録エリア内における厚さが平均値±３０％以内とすることが必須である。また、画像記録層８０ｂの厚さは５０〜２５０ｎｍの範囲であり、かつ、画像記録エリア内における厚さが平均値±２０％以内であることが好ましく、厚さが１００〜２００ｎｍの範囲であり、かつ、画像記録エリア内における厚さが平均値±１０％以内とすることが更に好ましい。
画像記録層８０ｂの厚さが、３０ｎｍ未満の場合には、十分な視認性が得られない問題が生じ、また、３００ｎｍを超える場合には、十分な視認性及び感度が得られない問題が生じる。また、画像記録層８０ｂの画像記録エリア内における厚さが平均値±３０％を超えると、画像記録エリア内の画質が不均一となる問題が生じる。
【００４９】
画像記録層８０ａ及び８０ｂの波長６６０ｎｍにおける屈折率は、１．７〜２．５の範囲とすることが必須であり、１．９〜２．５の範囲とすることが好ましく、２．２〜２．５の範囲とすることがより好ましい。
上記屈折率が、１．７未満の場合には、十分なコントラストが得られない問題が生じ、また、２．５を超える場合には、スピンコート法に適した溶剤への溶解性付与に支障をきたす問題が生じる。
ここで、「波長６６０ｎｍにおける屈折率」とは、波長６６０ｎｍの光に対する屈折率である。この屈折率は、エリプソメータにより測定することができる。
【００５０】
画像記録層８０ａ及び８０ｂの波長６６０ｎｍにおける消衰係数は、０．０３〜０．２０の範囲とすることが必須であり、０．０５〜０．１５の範囲とすることが好ましく、０．０７〜０．１３の範囲とすることがより好ましい。
上記消衰係数が、０．０３未満の場合や０．２０を超える場合には、十分な感度や視認性が得られない問題が生じる。
【００５１】
以下、消衰係数について説明する。
ここで、色素の消衰係数ｋとは、画像の記録に用いるレーザー光の波長に対する画像記録層の複素屈折率の虚数部の絶対値であり、光吸収率の指標となる値であるが、本発明においては、レーザー光の波長に対する画像記録層の透過率及び反射率の測定値から下記の方法に従い求めた値とする。
【００５２】
消衰係数ｋは、一般に吸収係数αを用いて下記式（１）により表される。
【００５３】
式（１）  ｋ＝αdλ／４π
（式（１）中、λは記録レーザー光の波長である。）
【００５４】
一方、画像記録層の吸収係数αと膜厚ｄの積である光学濃度αdは、実際に測定した画像記録層側からの入射光に対する透過率Ｔ0及び反射率Ｒ0、画像記録層形成面とは反対側の面からの入射光に対する反射率Ｒ0’、基板のみでの反射率Ｒsを用い、下記式（２）により求めることができる。
【００５５】
式（２）  αd＝ｌｎ（１／Ｔ0）＋ｌｎ（１−Ｒ0）＋ｌｎ（１−Ｒ0’＋１／２Ｒs）
【００５６】
従って、記録レーザ波長に対する画像記録層の消衰係数ｋは、式（１）に式（２）を代入した下記式（３）により求めることができる。
【００５７】
式（３）  ｋ＝λ［ｌｎ（１／Ｔ0）＋ｌｎ（１−Ｒ0）＋ｌｎ（１−Ｒ0’＋１／２Ｒs）］／４πｄ
【００５８】
なお、基板のみでの反射率Ｒsは、光ディスクにおいて、画像記録層が設けられていない部分での反射率である。
【００５９】
また、画像記録層８０ａ及び８０ｂの消衰係数は、上記式（３）を用いて求める方法以外にも、白色光源をモノクローメータによって、任意の波長に単色化したものをプローブ光に用いる、分光エリプソメトリーによっても求めることができる。
【００６０】
画像記録層８０ａ及び８０ｂの分解開始温度は、１５０〜３５０℃の範囲とすることが必須であり、１７０〜３００℃の範囲とすることが好ましく、１９０〜２５０℃の範囲とすることがより好ましい。
上記分解開始温度が、１５０℃未満の場合には、保存安定性に劣るという問題が生じ、また、３５０℃を超える場合には、画像の記録感度に問題が生じる。
なお、本発明においては、分解開始温度は、画像記録層８０ａ及び８０ｂに用いる色素粉体をＴＧ−ＤＴＡ装置を用いて測定することで求めることができる。
【００６１】
本発明の光ディスク１００ａや１００ｂにおいては、既述の情報記録層２０の記録物質（色素又は相変化記録材料）と画像記録層８０ａ及び８０ｂの記録物質とを同じとしても異ならせてもよいが、情報記録層２０と画像記録層８０ａ及び８０ｂとでそれぞれ要求される特性が相違するため、記録物質は異ならせることが好ましい。具体的には、情報記録層２０の記録物質は、記録・再生特性に優れるものとし、画像記録層８０ａ及び８０ｂの記録物質である色素は、記録される可視画像のコントラストが高くなるものとすることが好ましい。
なお、画像記録層８０ａ及び８０ｂは色素を含有する層とし、情報記録層２０を相変化型の記録方式の層としてもよい。
【００６２】
画像記録層８０ａ及び８０ｂに含有される色素としては、記録された可視画像のコントラストの向上が可能で、かつ、画像記録層を形成した際に、上記の各形態に合わせた条件を満たすことが可能なものであれば、制限なく使用することができる。具体的には、情報記録層２０の記録物質として列記された色素の中でも、シアニン色素、フタロシアニン色素、アゾ色素、アゾ金属錯体、オキソノール色素を用いることが好ましい。特に好ましくは、トリメチンシアニン色素、ペンタメチンシアニン色素、単量体オキソノール色素、及び二量体型オキソノール色素等を挙げることができる。
これらの色素は、単独で用いることもできるし、複数の色素を適宜混合して用いることもできる。
また、画像記録層８０ａ及び８０ｂのいずれもが上記の条件を満たすようにするには、層を構成する色素以外の任意成分、例えば、結合剤や、褪色防止剤などを添加しないか、又は、必要最小限の添加量に留めることが好ましい。
【００６３】
画像記録層８０ａ及び８０ｂは、既述の色素を溶剤に溶解して塗布液を調製し、該塗布液を塗布することによって形成することができる。溶剤としては、既述の情報記録層２０の塗布液の調製に使用する溶剤と同じ溶剤を使用することができる。その他の添加剤、塗布方法などについても、既述の情報記録層２０と同様にして行うことができる。
【００６４】
図１（ａ）に示す光ディスク１００ａのように、画像記録層８０ａのレーザー光入射面には第２の基板９０ａの形状に追従する形で凹凸が形成されている場合、その凹凸を用いてトラッキングをした状態で画像記録を行うことができる。また、この凹凸は、光が干渉して表面がきれいな虹色に見える効果がある。
【００６５】
以上のような構成の本発明の光ディスクは、ＤＶＤ型の光ディスクと同様の層構成を有することから、現行のＤＶＤ型の光ディスクの製造工程を応用することができる。また、画像記録層が、既述のように、光ディスクの形態に合わせた各条件を全て満たすことから、レーザー光を照射した際の可視画像の形成性が良好となり、更に、形成された可視画像の視認性が優れたものとなるという効果を有する。
【００６６】
（画像記録方法）
本発明の光ディスクの画像記録層への画像記録は、本発明の光ディスクと、少なくとも該光ディスクの画像記録層への画像情報の記録が可能な記録装置と、を用いて行う。
以下、先ず、本発明の光ディスクへの記録に用いられる記録装置について説明する。
【００６７】
本発明の光ディスクにおいて、画像記録層への画像の記録、及び情報記録層への光情報の記録は、両層への記録機能を有する１つの光ディスクドライブ（記録装置）で行うことができる。このように１つの光ディスクドライブを使用する場合、画像記録層及び情報記録層のいずれか一方の層への記録を行った後、裏返して他方の層に記録を行うことができる。画像記録層への可視画像の記録をする機能を有する光ディスクドライブとしては、例えば、特開２００３−２０３３４８号公報、特開２００３−２４２７５０号公報等に記載されている。
【００６８】
情報記録層に光情報を記録する、かつ、画像記録層に可視画像を記録する記録装置は、少なくとも、レーザー光を射出するレーザーピックアップと、光ディスクを回転させる回転機構と、を有する。なお、ピックアップに使用される対物レンズやレーザーは、従来公知のものを、画像の記録を行う光ディスクに合わせて使用することができる。
この記録装置を用いて画像記録層への可視画像の記録する方法について説明する。
まず、レーザーピックアップを、回転機構により回転している光ディスクの画像記録層に形成されたトラッキング用の凹凸でトラッキングさせて、光ディスクの面に沿って相対移動させ、該相対移動に同期してレーザー光を、画像形成しようとする文字、絵等の画像データに応じて変調して画像記録層に向けて照射して可視画像を記録する。このような構成は、例えば、特開２００２−２０３３２１号公報等に記載されている。
なお、画像記録層への可視画像の記録時には、必ずしもトラッキングを必要とするわけではなく、その場合は、例えば、ステッピングモータの制御を行うことで、所望の画像データに応じたレーザー照射を行い、可視画像を記録する方法が用いられる。
【００６９】
（情報記録方法）
次いで、記録装置を用いた情報記録層への情報（デジタル情報）の記録について説明する。情報記録層が色素型の場合、まず、未記録の前述の光ディスクを、回転機構により所定の記録線速度にて回転させながら、レーザーピックアップからレーザー光を照射する。この照射光により、情報記録層の色素がその光を吸収して局所的に温度上昇し、所望のピットが生成して、その領域の光学特性が変わることにより情報が記録される。
なお、情報記録層に記録された情報の再生は、回転させた状態の光ディスクの情報記録層に向けてレーザーピックアップからレーザー光を照射して行う。
ここで、ピックアップに使用される対物レンズやレーザーは、従来公知のものを、情報の記録を行う光ディスクに合わせて使用することができる。
【００７０】
一方、情報記録層が相変化型の場合について説明する。相変化型の場合は、情報記録層は前述の材質から構成され、レーザー光の照射によって結晶相と非晶相との相変化を繰り返すことができる。
情報記録時は、集中したレーザー光パルスを短時間照射し、相変化型情報記録層を部分的に溶融する。溶融した部分は熱拡散により急冷され、固化し、非晶状態の記録マークが形成される。また、消去時には、記録マーク部分にレーザー光を照射し、情報記録層の融点以下、結晶化温度以上の温度に加熱し、かつ、除冷することによって、非晶状態の記録マークを結晶化し、もとの未記録状態に戻す。
【図面の簡単な説明】
【００７１】
【図１】本発明の光ディスクの構成例を示す概略要部断面図である。
【符号の説明】
【００７２】
１０・・・第１の基板
２０・・・情報記録層
３０・・・第１の反射層
４０・・・第１の保護層
５０・・・接着層
６０・・・第２の保護層
７０・・・第２の反射層
８０ａ、８０ｂ・・・画像記録層
９０ａ、９０ｂ・・・第２の基板
１００ａ、１００ｂ・・・光ディスク
【図１】
2006155692.tif 000004